(57)【要約】【課題】抗菌、消臭、散熱冷却に優れた繊維製品を提供する。【解決手段】高熱拡散係数と低熱伝導係数のサブミクロン以下の粉末を用いて、界面活性剤によって均等に分散処理した後、所定の量の前記粉末を熱可塑性プラスチック粒子に添加する。混練機、捏和機や化学合成法によって熱可塑性プラスチック粒子と高熱拡散係数と低熱伝導係数のサブミクロン以下の粉末を充分に混合した後、造粒機によって原料粒子を製造する。最後に、熔融紡糸、乾式紡糸、または湿式紡糸などの技術を用いて、改めて設計したノズルによって抗菌、消臭、ＵＶカット，吸湿発汗、散熱冷却の多重効果のある繊維製品が製造される。【選択図】図１
0003127874.tif 000002
【実用新案登録請求の範囲】
【請求項１】
断面が円形、不規則の形、三角形、中空、両側対称、鞘形のいずれかである細い繊維から製造された、織物、編物、不織物、または前記の組合物のいずれかであり、前記繊維には高熱拡散係数と低熱伝導係数のサブミクロン以下の複合鉱石粉末が添加されていることを特徴とする抗菌、消臭、散熱冷却に優れた繊維製品。
【請求項２】
前記繊維は、連続長繊維、または短繊維であることを特徴とする請求項１に記載の抗菌、消臭、散熱冷却に優れた繊維製品。
【請求項３】
前記連続長繊維は、ポリエステル、ナイロン、ポリプロピレン、ポリエチレン、アクリル、レーヨンのいずれかであることを特徴とする請求項２に記載の抗菌、消臭、散熱冷却に優れた繊維製品。
【請求項４】
前記短繊維は、ポリエステル、ナイロン、ポリプロピレン、ポリエチレン、アクリル、レーヨンのいずれかであることを特徴とする請求項２に記載の抗菌、消臭、散熱冷却に優れた繊維製品。
【請求項５】
多種類の鉱石や酸化物を焼結してなり、抗菌、消臭、散熱冷却、及び遠赤外線効果を激発させる激発材料を１〜９９の重量％含み、前記複合鉱石粉末の添加量は９９〜１の重量％であることを特徴とする請求項１から４いずれか１項に記載の抗菌、消臭、散熱冷却に優れた繊維製品。
【請求項６】
前記複合鉱石粉末は、白雲石、酸化マグネシウム、炭酸マグネシウム、石灰石、電気石、珪酸ジルコニウム、酸化アルミニウム、炭化珪素、２酸化珪素、酸化チタニウムのいずれか、またはそれらの混合物であることを特徴とする請求項１から５いずれか１項に記載の抗菌、消臭、散熱冷却に優れた繊維製品。
【請求項７】
前記複合鉱石粉末は、均等にサブミクロン級やミクロン級のジルコニウム系やシリコン系鉱石中に混合し、均等にミクロン級やナノメートル級粉末のジルコニウム系やシリコン系鉱石複合材料の少なくとも一面に混合、塗布、覆うことを特徴とする請求項１から６いずれか１項に記載の抗菌、消臭、散熱冷却に優れた繊維製品。
【請求項８】
前記繊維は、前記複合鉱石粉末と前記激発材料とを表面活性剤の処理を経て、高分子混練方法によって均等に熱可塑性基材に分散、混合した後、熔融紡糸、乾式紡糸または湿式紡糸の技術によって製造したものであることを特徴とする請求項５に記載の抗菌、消臭、散熱冷却に優れた繊維製品。
【請求項９】
衣料品、家庭用紡織品、交通機関の内装及びインテリアに使用されることを特徴とする請求項１から８いずれか１項に記載の抗菌、消臭、散熱冷却に優れた繊維製品。
【考案の詳細な説明】
【技術分野】
【０００１】
本考案は、抗菌、消臭、散熱冷却に優れた繊維製品に関するものである。
【背景技術】
【０００２】
現在、市販の遠赤外線繊維製品はほとんど蓄熱保温、抗菌、消臭、反射係数及びマイナスイオンを放出する機能がある。このような製品は秋、冬の衣料品、下着、靴下、シーツ、ピローケース、マフラー、帽子、布団、寝袋、スノーコート及び保温シーツなどの保温や保健のための腰、膝、腕、足首、掌、肘、大腿または下腿などのサポーターに用いられる。
【０００３】
その製造方法にあたって、一般的に、高熱伝導係数のサブミクロン以下（サブミクロン級やナノメートル級）の粉末を界面活性剤によって分散処理した後、物理的な混練法や化学合成法を利用して定量の粉末を例えばポリエステル、ナイロン、ポリプロピレン、レーヨンまたはアクリルなどの熱可塑性プラスチック粒子に添加する。次に、熱可塑性プラスチック粒子と高熱伝導係数のサブミクロン以下の粉末とをミックスした粒子を原料として、熔融、乾式、または湿式紡糸などの技術によって、改めて設計したノズルで断面、構造が異なる連続長繊維や短繊維を製造して、蓄熱保温、抗菌、消臭、反射係数及びマイナスイオンを放出する多重効果のある繊維製品を製造する。
【０００４】
遠赤外線繊維製品に添加されている高熱伝導係数または多孔質のサブミクロン以下の粉末は、麦飯石、蛇紋石、花崗岩、白雲石、珪鉱（酸化アルミニウム、酸化ジルコニウム、酸化マグネシウム、酸化チタニウム及び２酸化珪素などを含む）、竹炭、備長炭、酸化亜鉛、銀イオン及び銅イオンなど、またはこれらの複合粉末であるため、蓄熱保温、抗菌、消臭、反射係数、マイナスイオンを放出するなど多重の効果がある。
【０００５】
マイナスイオンの放出、消臭及び空気清浄を主の効果とするマイナスイオン繊維製品に添加されている多孔質のサブミクロン以下の粉末は、酸化ジルコニウム、酸化チタニウム、麦飯石、電気石、竹炭及び備長炭など、またはこれらの複合粉末であるため、蓄熱保温、抗菌、消臭、反射係数及びマイナスイオンを放出する多重効果がある。
【０００６】
消臭、蓄熱保温、反射係数及び空気清浄を主の効果とする竹炭や備長炭繊維製品に添加されている多孔質のサブミクロン以下の粉末は、竹炭及び備長炭など、またはこれらの複合粉末であるため、蓄熱保温、抗菌、消臭、反射係数、マイナスイオンの放出及び空気清浄など多重効果がある。
【０００７】
抗菌、消臭に優れた繊維製品は、酸化チタニウム、２酸化珪素、酸化亜鉛、銀イオン及び銅イオンなど、またはこれらの複合粉末が添加されているため、抗菌、消臭を主の機能としつつ、蓄熱保温、反射係数及びマイナスイオンの放出など他の多重効果もある。ＵＶカットに優れた繊維製品は、酸化チタニウム、２酸化珪素、酸化亜鉛、銀イオン及び銅イオン、またはサブミクロン以下の鉱石粉末など、またはこれらの複合粉末が添加されているため、ＵＶカットを主の機能としつつ、抗菌、消臭、蓄熱保温、反射係数及びマイナスイオンの放出など他の多重効果もある。
【０００８】
前記の機能をさらに強化するためには、サブミクロン以下の鉱石粉末の添加量を増加するか、または粉末の粒子を微小にするか、あるいはベースの繊維材料に添加するサブミクロン以下の粉末の分布均等性を高めることが有効である。なお、人体に害のない希土類元素（原子番号５７〜７１）のうちの放射性のない元素（例えば、ランタンＬａ、セリウムＣｅ、プラセオジムＰｒ、ユウロピウムＥｕ、ジスプロシウムＤｙ）である激発材料を添加すると、更に機能性を強化することができる。
【考案の開示】
【考案が解決しようとする課題】
【０００９】
しかしながら、前記の従来の繊維製品は秋や冬の衣料品にしか適しておらず、夏の衣料品に蓄熱保温、遠赤外線効果のある繊維製品を使えば、着用者が蒸し暑いなどの不快を感じる。
【００１０】
本考案は、抗菌、消臭、散熱冷却に優れた繊維製品を提供し、春と夏の服装、靴下、帽子、交通機関（例えば車、バイク、自転車）のサドル、ソファーのクッション、車の内装材、化粧用のマスク、水着、室内用の紡績製品などに散熱冷却と保健の機能をもたらすことを目的とする。
【課題を解決するための手段】
【００１１】
本考案の抗菌、消臭、散熱冷却に優れた繊維製品は、断面が円形、不規則の形、三角形、中空、両側対称、鞘形のいずれかである細い繊維から製造された、織物、編物、不織物、または前記の組合物のいずれかであり、前記繊維には高熱拡散係数と低熱伝導係数のサブミクロン以下の複合鉱石粉末が添加されていることを特徴とする。
【００１２】
前記繊維は、連続長繊維、または短繊維であることを特徴とする。
【００１３】
前記連続長繊維は、ポリエステル、ナイロン、ポリプロピレン、ポリエチレン、アクリル、レーヨンのいずれかであることを特徴とする。
【００１４】
前記短繊維は、ポリエステル、ナイロン、ポリプロピレン、ポリエチレン、アクリル、レーヨンのいずれかであることを特徴とする。
【００１５】
多種類の鉱石や酸化物を焼結してなり、抗菌、消臭、散熱冷却、及び遠赤外線効果を激発させる激発材料を１〜９９の重量％含み、前記複合鉱石粉末の添加量は９９〜１の重量％であることを特徴とする。
【００１６】
前記複合鉱石粉末は、白雲石、酸化マグネシウム、炭酸マグネシウム、石灰石、電気石、珪酸ジルコニウム、酸化アルミニウム、炭化珪素、２酸化珪素、酸化チタニウムのいずれか、またはそれらの混合物であることを特徴とする。
【００１７】
前記複合鉱石粉末は、均等にサブミクロン級やミクロン級のジルコニウム系やシリコン系鉱石中に混合し、均等にミクロン級やナノメートル級粉末のジルコニウム系やシリコン系鉱石複合材料の少なくとも一面に混合、塗布、覆うことを特徴とする。
【００１８】
前記繊維は、前記複合鉱石粉末と前記激発材料とを表面活性剤の処理を経て、高分子混練方法によって均等に熱可塑性基材に分散、混合した後、熔融紡糸、乾式紡糸または湿式紡糸の技術によって製造したものであることを特徴とする。
【００１９】
前記繊維製品は、衣料品、家庭用紡織品、交通機関の内装及びインテリアに使用されることを特徴とする。
【考案の効果】
【００２０】
本考案は、ボールミールで製造した高熱拡散係数と低熱伝導係数のサブミクロン以下の鉱石複合粉末をベースとして、多種類の粉末と激発材料を混合して、サブミクロン以下の鉱石複合粉末の分散処理と混練した後、熔融式長繊維紡糸機、または原料粒子を熔融式短繊維製造プロセスに投入して、抗菌、消臭、散熱冷却に優れた連続長繊維と短繊維製品を製造する。
【００２１】
本考案に係る繊維製品と従来の繊維製品との差異は、主に散熱冷却の効果である。その効果の評価にあたって、５００Ｗのハロゲンランプで照射後、熱映像分析機で全体の吸熱と放熱の曲線状況を観測する、５００Ｗのハロゲンランプで照射後、短時間以内に常温までに６０％の放熱することができれば、散熱冷却の効果があると認める。
【００２２】
常温下、遠赤外線の照射と吸収を利用して遠赤外線とイオン化のプラス効果を得る。遠赤外線発射体が６〜１０μｍ以上の遠赤外線（常温）を放出して、水、有機物質の分子を共鳴振動（回転）させて熱に転換すると同時にそれらの構造を緩めて、放射線の作用を高める。また、ＯＨ遊離基と生物体有機物質、例えば蛋白質、臭い成分の化学反応を加速して分解し、抗菌、消臭の効果を発生させる。
【００２３】
繊維製品は、０．５℃の温度の上昇と放射係数が０．８５以上であれば遠赤外線の効果が認められる。近年、このような製品は人気があるが、このような製品は冬の衣料品にしか適していない。つまり、春と夏は気温が高いので、快適性を保つために散熱冷却の効果が要求される。本考案に係る繊維製品は、使用に適した時期と分野が、従来の製品と明らかに異なる。本考案に係る繊維製品は、主に春と夏のシャツ、ズボン、半ズボン、スポーツウェア、帽子、靴、靴下、下着、シーツ、クッション、詰め物、及びバイオテクノロジー分野のマスク、ウェットペーパータオル、化粧綿などに適用される。一方、従来の繊維製品は、秋と冬の長袖シャツ、ズボン、コート、靴、靴下、下着、布団の詰め物、クッションなどに適用される。
【００２４】
本考案に係る繊維製品は、疲労回復や保健機能のある短繊維製品であって、従来の繊維製品との差異は、主に散熱冷却の効果にある。また、本考案に係る繊維製品の製造方法にあたって、紡績プロセス全体に新たな設備や道具を導入必要なく、従来の繊維製品と本製品との差異は主に異なる複合粉末の配合と原料粒子の製造方法にあって、両者は熱伝導係数と熱拡散係数において理論上に顕著な差異がある。本製品の適した時期と分野は明らかに従来の繊維製品と異なる。複合粉末によって抗菌、消臭、散熱冷却の効果を発生させるため、多種類の粉末を配合して研磨するには、精密の設備や経験の他、後記の繊維、不織物、織物、編物の製造プロセスの開発を伴い、効果が良好かつ多様の製品が開発される。
【００２５】
本考案に係る繊維製品の製造方法は、まず、ウェット研磨技術によってＤ９９≦１．５μｍのサブミクロン以下の複合鉱石粉末を製造して、界面活性剤によって均等に分散処理した後、所定の量の粉末をグリコールに添加し、化学合成によって熱可塑性ポリエステル原料粒子を製造する、最後に熔融紡糸技術によって連続長繊維や短繊維製品を製造する。また、ポリエステル短繊維を原料として、ジェットルームによって、構造、スペックの異なる不織物である抗菌、消臭、散熱冷却、遠赤外線効果のある繊維製品が製造される。
【００２６】
実験の結果によると、本考案に係る不織物製品（１３５ｇ/ｍ２）は安定かつ永久に遠赤外線（４〜１６μｍ）を放出することができ、遠赤外線効果の放射係数が０．８８以上である。日本ＪＡＦＥＴの消臭性能評価試験法に従って試験すると、消臭率が５０％以上である。機能性及び産業用紡績品の認証と検証評議委員会ＦＴＴＳ−ＦＡ−０１０の規範によると、５００Ｗのハロゲンランプで照射後、熱映像分析機で全体の吸熱と放熱の曲線状況を観測した結果、２分間の短時間以内に常温までに放熱することができるため、散熱冷却の効果がある。
【００２７】
新世代の研磨技術はさらに細かい、はやい、汚染の少ない方向へ発展する。周知の極細研磨技術は主にパンミール、ボールミールで研磨を行う。しかし、これらの機械による製品の精度はせいぜい１０〜２０μｍである。ハイテック紡績製品に応用するには精度が１μｍ以下に研磨しないとノズルが詰まるおそれがあるため、周知の研磨技術は使えない。効率を考慮して、新世代の研磨技術中のウェット研磨技術を用いて、研磨の方法をかき混ぜ研磨法を主とする。かき混ぜ研磨法は直立または水平式研磨法を用いてもよい。
【００２８】
かき混ぜ研磨法では、まず、鉱石を砕いて、２００番のメッシュでサンプルを篩い出す。除イオン水（またはグリコール）をサンプルに添加して、固体成分が約５０〜６０％の懸濁液を配合し、研磨と均等に分散をよくするため、同時に適量の分散剤（１％以下）を添加する。ミキサーによって懸濁液を均等に混ぜた後、ホースポンプを用いて所定の圧力と速度でかき混ぜ研磨機内に送り込み、サイクリング式研磨をする。かき混ぜ研磨機において、まず粒子の粗い研磨体（約１．１〜１．４ｍｍ）で研磨して、その後０．３〜０．４ｍｍの研磨体で同じ条件で粉末が所定の粒子の大きさになるまでに研磨する。
【００２９】
以上より、本考案は次の特徴がある。
（１）研磨の効率を考慮して、本考案はかき混ぜながら研磨するウェット式研磨法を用いて、Ｄ９９≦１．５μｍのサブミクロン以下の複合鉱石粉末が製造される。
（２）製品の効果について、本考案は、化学合成法によって、ポリエステルや散熱冷却、抗菌の原料粒子が製造され、しかも改め処理を経るため、分散性が良好となり、使用量の設定が３％以下で、５０回水洗いしても抗菌、消臭、散熱冷却の効果が９０％以上に保たれることが予測され、効果が急激に衰退することはない。
（３）本考案は、抗菌、消臭、散熱冷却、多様の効果がある複合鉱石の粉末を使って、疲労回復や保健機能、快適性のある繊維製品が製造される。
（４）安全性について、本考案に用いられる複合鉱石粉末から放出された放射線は、原子能委員会に規定される放射線物量管理法実施細則に規定の環境放射観測結果によって施設外で放射量率が１時間あたり０．０１ｍＳｖ（ミリシーベルト）、または、施設外で、一般の個人年間有効量０．２５ｍＳｖ（ミリシーベルト）を超えることはない。
（５）機能性、安全性、経済性を考慮して、複合鉱石粉末の粒子の大きさのばらつきや添加量、繊維製品のスペック（例えば繊維の太さ、強度、織物の重量、密度、構造など）をバランスよく取って、少ないコストで最高のパフォーマンスを実現する。
（６）製品の機能性、着用の快適性を考慮して、本考案に係る繊維製品に他の繊維を併用して、混合の割合を調節するや繊維材料の選択、短繊維構造、織物の構造などを変化してもよく、これによって、コストを抑えることもできる。
【考案を実施するための最良の形態】
【００３０】
以下、本考案に係る実施形態を詳しく説明する。
【実施例１】
【００３１】
本実施例において、繊維製品の製造にあたって、まず、サブミクロン以下の高熱拡散係数と低熱伝導係数の複合鉱石粉末及び微量の希土類の粉末（激発材料）を用いて、界面活性剤によって均等に分散処理した後、所定の量の粉末を熱可塑性ポリアミドプラスチック粒子中に添加して、ミキサーで充分に混合した後、造粒機によって原料粒子を製造する。次に、熔融紡糸技術によって１１０ｄ／２４ｆのナイロン部分延伸糸（Ｐａｒｔｉａｌ  ｏｒｉｅｎｔｅｄ  ｙａｒｎ，ＰＯＹ）を製造する。最後に、延伸仮撚機によって７０ｄ／２４ｆのナイロン延伸仮撚糸（Ｄｒａｗ  ｔｅｘｔｕｒｅｄ  ｙａｒｎ，ＤＴＹ）を製造する。ノズルによって、断面（図１〜図４を参照）、太さ、色、構造などが異なる連続長繊維を製造することができる。７０ｄ／２４ｆのナイロン延伸仮撚糸ＤＴＹを経糸と緯糸として、ウォータージェットルームによって、構造の異なる織物が製造され、抗菌、消臭、散熱冷却、遠赤外線効果のある繊維製品が製造される。
【００３２】
本実施例に係る繊維製品は、安定かつ永久に遠赤外線とマイナスイオンを放出することができ、摩擦アクティブマイナスイオン自動測定システムの観測によると、３０分間に最大のマイナスイオン量が１２００個／ｃｍ３以上にもなる。日本ＪＡＦＥＴの消臭性能評価試験法に従って試験すると、消臭率が７２％以上である。遠赤外線効果の放射係数が０．８８以上であり、５００Ｗのハロゲンランプで照射後、熱映像分析機で全体の吸熱と放熱の曲線状況を観測した結果、短時間（２分間）以内に常温まで放熱することができるため、散熱冷却の効果がある。マイナスイオンを発生させる仕組みは、前記繊維製品を摩擦して、圧電効果や熱電効果によってマイナスイオンを発生させる。散熱冷却の効果は主に繊維製品に高熱拡散係数と低熱伝導係数の複合粉末が添加されているためである。
【実施例２】
【００３３】
本実施例において、繊維製品の製造にあたって、まず、サブミクロン以下の高熱拡散係数と低熱伝導係数の粉末を用いて、界面活性剤によって均等に分散処理した後、粉末をエチレングリコール（Ｅｔｈｙｌｅｎｅ  ｇｌｙｃｏｈｏｌ，ＥＧ）に添加し、テレフタレート酸（Ｔｅｒｅｐｈａｔｈａｌａｔｅ  ａｃｉｄ，ＴＰＡ）と重合反応して熱可塑性ポリエステル原料粒子を製造する。次に、熔融紡糸技術によって１２０ｄ／３６ｆの部分延伸糸（Ｐａｒｔｉａｌ  ｏｒｉｅｎｔｅｄ  ｙａｒｎ，ＰＯＹ）を製造する。最後に、延伸仮撚機によって７５ｄ／３６ｆの延伸仮撚糸（Ｄｒａｗ  ｔｅｘｔｕｒｅｄ  ｙａｒｎ，ＤＴＹ）を製造する。７５ｄ／３６ｆの延伸仮撚糸ＤＴＹを経糸と緯糸として、ウォータージェットルームによって、抗菌、消臭、散熱冷却、遠赤外線効果のある繊維製品が製造される。
【００３４】
本実施例に係る繊維製品は、ポリエステル繊維の性質、外観を持ちながら、抗菌、消臭、散熱冷却、遠赤外線効果がある。ノズルの設計によって、断面、太さ、色、構造などが異なりかつ抗菌、消臭、散熱冷却、遠赤外線効果のある繊維を製造することができる。また、本実施例に係る繊維製品は、安定かつ永久にマイナスイオンを放出することができ、摩擦係数の増加に従ってマイナスイオンの放出量が増加する、摩擦アクティブマイナスイオン自動測定システムの観測によると、３０分間に最大のマイナスイオン量が１２００個／ｃｍ３以上にもなる。日本ＪＡＦＥＴの消臭性能評価試験法に従って試験すると、消臭率が７０％以上である。ポリエステル繊維製品に高熱拡散係数と低熱伝導係数の複合粉末が添加されているので、５００Ｗのハロゲンランプで照射後、熱映像分析機で全体の吸熱と放熱の曲線状況を観測した結果、短時間（２分間）以内に常温まで放熱することができるため、散熱冷却の効果がある。従来のポリエステル繊維製品に比べて、本実施例に係る繊維製品は吸熱効果が劣るが放熱効果が優れるため、散熱冷却の効果がある。また、放射係数測定機で測定した結果、本実施例に係る繊維製品は放射係数が０．８８以上であり、従来のポリエステル繊維製品よりよい効果を示した。
【実施例３】
【００３５】
本実施例において、繊維製品の製造にあたって、まず、サブミクロン以下の高熱拡散係数と低熱伝導係数の粉末を用いて、界面活性剤によって均等に分散処理した後、所定の量の粉末を熱可塑性ポリプロピレンプラスチック粒子中に添加して、混練機や捏和機で充分に混合した後、造粒機によって原料粒子を製造する。次に、メルトブローン技術を用いて改めて設計したノズルによって、抗菌、消臭、散熱冷却、遠赤外線効果のある繊維製品が製造される。
【００３６】
本実施例に係る繊維製品は、安定かつ永久にマイナスイオンを放出することができ、摩擦係数の増加に従ってマイナスイオンの放出量も増加する、摩擦アクティブマイナスイオン自動測定システムの観測によると、３０分間に最大のマイナスイオン量が１２００個／ｃｍ３以上にもなる。日本ＪＡＦＥＴの消臭性能評価試験法に従って試験すると、消臭率が７０％以上である。ポリプロピレン繊維製品に高熱拡散係数と低熱伝導係数の複合粉末が添加されているので、５００Ｗのハロゲンランプで照射後、熱映像分析機で全体の吸熱と放熱の曲線状況を観測した結果、短時間（２分間）以内に常温まで放熱することができるため、散熱冷却の効果がある。従来のポリプロピレン繊維製品に比べて、本実施例に係る繊維製品は吸熱効果が劣るが放熱効果が優れる。また、放射係数測定機で測定した結果、本実施例に係る繊維製品は放射係数が０．８７以上であり、従来のポリプロピレン繊維製品よりよい効果を示した。
【実施例４】
【００３７】
本実施例において、繊維製品の製造にあたって、まず、サブミクロン以下の高熱拡散係数と低熱伝導係数の粉末を用いて、界面活性剤によって均等に分散処理した後、所定の量の粉末を印刷用ペーストに添加して、ホイモジナイザーや高速ミキサーで充分に混合した後、ローラーやスクリーン印刷技術を用いて、印刷用ペーストをベースの繊維製品に印刷し自然乾燥するによって、抗菌、消臭、散熱冷却、遠赤外線効果のある繊維製品が製造される。
【００３８】
本実施例に係る繊維製品は、安定かつ永久にマイナスイオンを放出することができ、摩擦係数の増加に従ってマイナスイオンの放出量も増加する、摩擦アクティブマイナスイオン自動測定システムの観測によると、３０分間に最大のマイナスイオン量が１２００個／ｃｍ３以上にもなる。日本ＪＡＦＥＴの消臭性能評価試験法に従って試験すると、消臭率が７２％以上である。高熱拡散係数と低熱伝導係数の複合粉末が添加されている印刷用ペーストが繊維製品に印刷されているので、５００Ｗのハロゲンランプで照射後、熱映像分析機で全体の吸熱と放熱の曲線状況を観測した結果、短時間（２分間）以内に常温まで放熱することができるため、散熱冷却の効果がある。従来の繊維製品に比べて、本実施例に係る繊維製品は吸熱効果が劣るが放熱効果が優れる。また、放射係数測定機で測定した結果、本実施例に係る繊維製品は放射係数が０．８８以上であり、従来の繊維製品よりよい効果を示した。
【実施例５】
【００３９】
本実施例において、繊維製品の製造にあたって、まず、サブミクロン以下の高熱拡散係数と低熱伝導係数の粉末を用いて、界面活性剤によって均等に分散処理した後、所定の量の粉末を熱可塑性ポリウレタン中に添加して、ホイモジナイザーやミキサーで充分に混合した後、ベースの繊維製品に付与することによって、抗菌、消臭、散熱冷却、遠赤外線効果のある繊維製品が製造される。
【００４０】
本実施例に係る繊維製品は、安定かつ永久にマイナスイオンを放出することができ、摩擦係数の増加に従ってマイナスイオンの放出量も増加する、摩擦アクティブマイナスイオン自動測定システムの観測によると、３０分間に最大のマイナスイオン量が１２００個／ｃｍ３以上にもなる。日本ＪＡＦＥＴの消臭性能評価試験法に従って試験すると、消臭率が７０％以上である。サブミクロン以下の高熱拡散係数と低熱伝導係数の複合粉末が添加されている熱可塑性ポリウレタンが繊維製品に付与されているので、５００Ｗのハロゲンランプで照射後、熱映像分析機で全体の吸熱と放熱の曲線状況を観測した結果、短時間以内に常温まで放熱することができるため、散熱冷却の効果がある。従来の繊維製品に比べて、本実施例に係る繊維製品は吸熱効果が劣るが放熱効果が優れる。また、放射係数測定機で測定した結果、本実施例に係る繊維製品は放射係数が０．８８以上であり、従来の繊維製品よりよい効果を示した。
【００４１】
本考案では好適な実施形態を前述の通り開示したが、これは決して本考案を限定するものではなく、当該分野の技術を熟知しているものであれば、本考案の本質から離脱しない範囲内で、多様の変動や修正を加えることができ、従って本考案の保護範囲は、実用新案登録請求の範囲で指定した内容を基準とする。
【図面の簡単な説明】
【００４２】
【図１】断面が円形である本考案の実施形態に係る繊維製品の断面図である。
【図２】断面が鞘形である本考案の他の実施形態に係る繊維製品の断面図である。
【図３】断面が両側対称である本考案の他の実施形態に係る繊維製品の断面図である。
【図４】断面が不規則の形である本考案の他の実施形態に係る繊維製品の断面図である。
【符号の説明】
【００４３】
１  サブミクロン以下の複合鉱石粉末
２  繊維基材
【図１】
0003127874.tif 000003
【図２】
0003127874.tif 000004
【図３】
0003127874.tif 000005
【図４】
0003127874.tif 000006